(57)【要約】      （修正有）【課題】織物表面に、高解像度、高精細、多色の印刷を直接行うための新規な方法および装置の提供。【解決手段】織物上に印刷画像を形成するためのプロセス、システムおよび物品を含む。いくつかの実施形態では、プロセスは、織物をポリジアリルジメチルアンモニウムクロリドカチオン性ポリマーの層でコーティングすることと、ポリジアリルジメチルアンモニウムクロリドカチオン性ポリマーの層を有する織物をポリ−４−スチレンスルホネートアニオン性ポリマーの層でコーティングすることと、を含む。プロセスは、ポリジアリルジメチルアンモニウムクロリドカチオン性ポリマーの層およびポリ−４−スチレンスルホネートアニオン性ポリマーの層を有する織物にインク組成物を塗布して、画像を形成することをさらに含み得る。【選択図】図３
2019163580.tif 000002
【特許請求の範囲】
【請求項１】
織物に画像を印刷するプロセスであって、
カチオン性ポリマー層を形成するように、前記織物をポリジアリルジメチルアンモニウムクロリドカチオン性ポリマーでコーティングすることと、
アニオン性ポリマー層を形成するように、前記カチオン性ポリマー層を有する前記織物をポリ−４−スチレンスルホネートアニオン性ポリマーでコーティングすることと、
前記カチオン性ポリマー層および前記アニオン性ポリマー層を有する前記織物にインク組成物を塗布して、画像を形成することと、を含むプロセス。
【請求項２】
前記インク組成物を塗布したあとに前記画像を硬化させることをさらに含む、請求項１に記載のプロセス。
【請求項３】
前記カチオン性ポリマーおよび前記アニオン性ポリマー層が、約１．０ミクロンから約３００ミクロンの合わせた厚さを有する、請求項１に記載のプロセス。
【請求項４】
ポリ−４−スチレンスルホネートアニオン性ポリマーをコーティングする前に、前記カチオン性ポリマー層を乾燥することをさらに含む、請求項１に記載のプロセス。
【請求項５】
前記インクを塗布する前に、前記アニオン性ポリマー層を乾燥させることをさらに含む、請求項１に記載のプロセス。
【請求項６】
前記インク組成物は、水、湿潤剤、水溶性ポリマー、界面活性剤および着色剤を含む、請求項１に記載のプロセス。
【請求項７】
前記織物は、羊毛、絹、綿、亜麻、大麻、ラミー、ジュート、アセテート、アクリル布、ラテックス、ナイロン、ポリエステル、レーヨン、ビスコース、スパンデックス、金属複合材、炭素および炭化複合材料からなる群から選択される、請求項１に記載のプロセス。
【請求項８】
前記織物はポリエステルを含む、請求項１に記載のプロセス。
【請求項９】
織物に画像を印刷するためのシステムであって、
織物にポリジアリルジメチルアンモニウムクロリドカチオン性ポリマーを塗布するための第１コーティングステーションと、
織物にポリ−４−スチレンスルホネートアニオン性ポリマーを塗布するための第２コーティングステーションと、
画像を形成するように、前記織物にインク組成物を塗布するためのインクジェットプリンタと、を含むシステム。
【請求項１０】
前記ポリジアリルジメチルアンモニウムクロリドカチオン性ポリマーを乾燥するための乾燥機をさらに含む、請求項９に記載のシステム。
【請求項１１】
前記ポリ−４−スチレンスルホネートアニオン性ポリマーを乾燥するための乾燥機をさらに含む、請求項９に記載のシステム。
【請求項１２】
前記インク組成物を塗布したあとに前記インクを硬化させるためのヒータをさらに含む、請求項９に記載のシステム。
【請求項１３】
前記インク組成物は、水、湿潤剤、水溶性ポリマー、界面活性剤および着色剤を含む、請求項９に記載のシステム。
【請求項１４】
前記織物は、羊毛、絹、綿、亜麻、大麻、ラミー、ジュート、アセテート、アクリル布、ラテックス、ナイロン、ポリエステル、レーヨン、ビスコース、スパンデックス、金属複合材、炭素および炭化複合材料からなる群から選択される、請求項９に記載のシステム。
【請求項１５】
布上にコーティングされたポリジアリルジメチルアンモニウムクロリドカチオン性ポリマーの第１の層およびポリ−４−スチレンスルホネートアニオン性ポリマーの第２の層を有する布と、
前記布上に置かれた硬化インク組成物と、を含む印刷物品。
【請求項１６】
前記硬化インク組成物が、水、保湿剤、水溶性ポリマー、界面活性剤および着色剤を含む、請求項１５に記載の物品。
【請求項１７】
前記布は、羊毛、絹、綿、亜麻、大麻、ラミー、ジュート、アセテート、アクリル布、ラテックス、ナイロン、ポリエステル、レーヨン、ビスコース、スパンデックス、金属複合材、炭素および炭化複合材料からなる群から選択される請求項１５に記載の物品。
【請求項１８】
前記第１の層および第２の層を合わせた厚さが、１．０ミクロンから約３００ミクロンである、請求項１５に記載の物品。
【請求項１９】
前記ポリ−４−スチレンスルホネートアニオン性ポリマーが、約７５，０００から約２００，０００の分子量を有する、請求項１５に記載の物品。
【請求項２０】
前記ポリジアリルジメチルアンモニウムクロリドカチオン性ポリマーが、約１００，０００から約５００，０００の分子量を有する、請求項１５に記載の物品。
【発明の詳細な説明】
【技術分野】
【０００１】
本開示は、一般に印刷の分野に関し、特に、織物表面に、高解像度、高精細、多色の印刷を直接行うための新規な方法および装置に関する。
【０００２】
工業織物印刷は、スクリーン印刷または染料昇華などのプロセスを用いて行われる。これらのプロセスは時間がかかり、しかも短時間稼働、可変パターン印刷稼働、または履物などの物への直接印刷に対して修正がきかない。織物のデジタル印刷は、現在、織物印刷市場全体のわずか２．９％である。しかしながら、織物のデジタル印刷は成長することが期待される。湿潤性が低い基材は、彩度および画像ロバスト性が欠如しているので、印刷インクを受容するようには設計されていない。
【０００３】
様々な実施形態によれば、織物上に画像を印刷するプロセスが提供される。プロセスは、織物を、ポリジアリルジメチルアンモニウムクロリドカチオン性ポリマーでコーティングしてカチオン性ポリマー層を形成することを含む。プロセスは、カチオン性ポリマー層を有する織物を、ポリ−４−スチレンスルホネートアニオン性ポリマーでコーティングしてアニオン性ポリマー層を形成することを含む。プロセスは、カチオン性ポリマー層およびアニオン性ポリマー層を有する織物にインク組成物を塗布して画像を形成することを含む。
【０００４】
様々な実施形態によれば、織物上に画像を印刷するためのシステムが開示される。システムは、ポリジアリルジメチルアンモニウムクロリドカチオン性ポリマーを織物に塗布するためのコーティングステーションを含む。システムは、ポリ−４−スチレンスルホネートアニオン性ポリマーを織物に塗布するためのコーティングステーションを含む。システムは、織物にインク組成物を塗布して画像を形成するためのインクジェットプリンタを含む。
【０００５】
様々な実施形態によれば、ポリエステル布上に置かれたポリジアリルジメチルアンモニウムクロリドカチオン性ポリマーの第１の層およびポリ−４−スチレンスルホネートアニオン性ポリマーの第２の層を有する布を含む印刷物が開示される。印刷物は、布上に置かれた硬化インク組成物を含む。
【図面の簡単な説明】
【０００６】
【図１Ａ】本明細書に開示される実施形態に従う方法を施されている織物の概略図を示す。
【図１Ｂ】本明細書に開示される実施形態に従う方法を施されている織物の概略図を示す。
【図１Ｃ】本明細書に開示される実施形態に従う方法を施されている織物の概略図を示す。
【図２】本明細書に開示される様々な実施形態のための印刷システムの概略図を示す。
【図３】本明細書に開示される様々な実施形態に従う方法を例示するフローチャートを示す。
【０００７】
図面のいくつかの詳細は単純化されており、厳密な構造上の正確さ、詳細、および縮尺を維持するよりはむしろ、実施形態の理解を容易にするために描かれていることに留意されたい。
【０００８】
以下の説明では、その一部を形成し、そこには本教示が実施され得る特定の例示的な実施形態が例として示されている添付の図面を参照する。これらの実施形態は、当業者が本教示を実施することを可能にするのに十分詳細に記載されており、他の実施形態が利用され得ること、および本教示の範囲から逸脱することなく変更がなされ得ることが理解される。したがって、以下の説明は単なる例示的なものである。
【０００９】
１つ以上の実施、変更、および／または修正に関する例示が、添付の特許請求の範囲の趣旨および範囲から逸脱することなく、示された例に対してなされ得る。さらに、１つの特徴がいくつかの実施のうちの１つのみに関して開示されていることがあるが、そのような特徴は、いかなる所与のまたは特定の機能に対して所望されかつ有利であり得るとして、他の実施の１つ以上の他の特徴と組み合わされ得る。さらに、「含む（ｉｎｃｌｕｄｉｎｇ、ｉｎｃｌｕｄｅｓ）」、「有する（ｈａｖｉｎｇ、ｈａｓ、ｗｉｔｈ）」なる用語またはその変形が詳細な説明および特許請求の範囲のいずれかにおいて使用される限りにおいて、そのような用語は、「含む（ｃｏｍｐｒｉｓｉｎｇ）」なる用語と同様に包含的であることが意図される。「のうちの少なくとも１つ」なる用語は、列挙された項目のうちの１つ以上が選択され得ることを意味して使用される。
【００１０】
広い範囲の実施形態を記載する数値範囲およびパラメータは近似値であるけれども、特定の実施例に記載される数値は可能な限り正確に報告されている。しかしながら、いずれの数値も、それらのそれぞれの試験測定値に見られる標準偏差から必然的に生じる特定の誤差を本質的に含む。さらに、本明細書に開示される全ての範囲は、その中に包含されるありとあらゆるサブ範囲を包含するものと理解されるべきである。例えば、「１０未満」の範囲は、最小値０と最大値１０との間（および含む）のありとあらゆるサブ範囲、すなわち最小値が０以上で最大値が１０以下のありとあらゆるサブ範囲、例えば１から５を含み得る。ある場合には、パラメータについて記述された数値は負の値をとり得る。この場合、「１０未満」と記述された例示的な範囲の値は、負の値、例えば、−１、−２、−３、−１０、−２０、−３０などを想定し得る。
【００１１】
本明細書に開示されるのは、ポリエステルなどの合成布を含む織物を処理して、そのような布上の画像のデジタル印刷を向上させるプロセスである。デジタル印刷は、インクジェットプリンタおよびエアロゾルプリンタを使用することを含む。
【００１２】
インクジェット印刷は、インク滴を基材上に推進することによってデジタル画像を再現する一種のコンピュータ印刷である。インクジェット材料堆積は、インクジェット技術、典型的には圧電性結晶を使用するプリントヘッドを使用して、材料を基板上に直接堆積させる。
【００１３】
織物の湿潤性の問題を克服するために、ＰＤＡＤ（ポリジアリルジメチルアンモニウムクロリド）カチオン性ポリマーがＰＳＳ（ポリ−４−スチレンスルホネート）アニオン性ポリマーと交互にあるような、高分子電解質の層ごとの印刷を提供し、表面に凹凸のある帯電コーティングを形成して基材のインク受容性を高める前処理プロセスが開示される。ＰＤＡＤおよびＰＳＳを以下に示す。
【００１４】
【化１】
2019163580.tif 000003
【００１５】
ＰＤＡＤについては、分子量は１００，０００未満から約５００，０００の範囲であり得る。実施形態では、ＰＤＡＤについては、単位質量Ｍｗは１６１．６７である。実施形態では、ＰＤＡＤについては、ｎは３００から３，１００であり得る。ＰＳＳについては、分子量は約７５，０００から約２００，０００の範囲であり得、これは約３６０から約１，０００のｎ値に対応する。
【００１６】
カチオン性ポリマー溶液
カチオン性ポリマー溶液は、ＰＤＡＤ（ポリジアリルジメチルアンモニウムクロリド）カチオン性ポリマーおよび溶剤を含む。さらに、カチオン性ポリマー溶液は界面活性剤および保湿剤を含有し得る。
【００１７】
アニオン性ポリマー溶液
アニオン性ポリマー溶液は、ＰＳＳ（ポリ−４−スチレンスルホネート）アニオン性ポリマーおよび溶剤を含む。さらに、アニオン性ポリマー溶液は界面活性剤および保湿剤を含有し得る。
【００１８】
溶剤
実施形態では、溶剤は、水と、メタノール、エタノール、２−プロパノール、アセトン、テトラヒドロフラン（ＴＨＦ）などの水混和性極性溶剤、ならびにＤＭＦ（ジメチルホルムアミド）、またはＮＭＰ（Ｎ−メチル−２−ピロリドン）などの低揮発性溶剤と、の混合物である。実施形態では、水溶性有機溶剤は、チオジグリコール、スルホラン、２−ピロリドン、１，３−ジメチル−２−イミダゾリジノンおよびカプロラクタムなどのアルコール、ケトン、ケトアルコール、エーテル、およびその他、エチレングリコール、ジエチレングリコール、トリエチレングリコール、テトラエチレングリコール、プロピレングリコール、ジプロピレングリコール、トリプロピレングリコール、トリメチレングリコール、ブチレングリコール、およびヘキシレングリコールなどのグリコール類、ポリエチレングリコール、ポリプロピレングリコールなど、グリセロールおよび１，２，６−ヘキサントリオールなどのトリオール類、エチレングリコールモノメチルエーテル、エチレングリコールモノエチルエーテル、ジエチレングリコールモノメチル、ジエチレングリコールモノエチルエーテルなどの多価アルコールの低級アルキルエーテル、ジエチレングリコールジメチルまたはジエチルエーテルなどの多価アルコールの低級ジアルキルエーテル、尿素および置換尿素を含む。
【００１９】
界面活性剤
実施形態では、表面張力および湿潤特性を調節するために界面活性剤がポリマー溶液に添加される。実施形態では、界面活性剤は、ＳＤＳ（ドデシルスルホン酸ナトリウム）、ＳＤＢＳ（ドデシルベンゼンスルホン酸ナトリウム）などのアニオン性界面活性剤、ならびにＴｒｉｔｏｎ−Ｘ１００（エトキシル化ノニルフェノール）などの非イオン性界面活性剤を含む。実施形態では、界面活性剤は、エトキシル化アセチレンジオール（例えば、ＳＵＲＦＹＮＯＬＳ（登録商標）（Ａｉｒ  Ｐｒｏｄｕｃｔｓ製のＲシリーズ））、エトキシル化第一級（例えばＳｈｅｌｌ製のＮＥＯＤＯＬ（登録商標）シリーズおよびＴｏｍａｈ  Ｐｒｏｄｕｃｔｓ製のＴＯＭＡＤＯＬ（登録商標）シリーズ）ならびに第二級アルコール（例えば、Ｕｎｉｏｎ  Ｃａｒｂｉｄｅ製のＴＥＲＧＩＴＯＬ（登録商標）シリーズ）、スルホスクシネート（例えばＣｙｔｅｃ製のＡＥＲＯＳＯＬ（登録商標）シリーズ）、有機ケイ素（例えばＧＥ  Ｓｉｌｉｃｏｎｅｓ製のＳＩＬＷＥＴ（登録商標）シリーズ）およびフルオロ界面活性剤（例えばＤｕＰｏｎｔ製のＺＯＮＹＬ（登録商標）シリーズ）を含む。界面活性剤は、典型的にはポリマー溶液の総重量に基づいて約０．０１から約５％、好ましくは約０．２から約２％の量で使用される。
【００２０】
保湿剤
ポリマー溶液は湿潤剤も含有することができ、それは水混和性溶剤としても機能することができ、好ましくは、ヒドロキシ基の一方または両方がプロパン−１，２−ジオール、ブタン−２，３−ジオール、ブタン−１，３−ジオールおよび３−（３−ヒドロキシ−プロプ−２−オキシ）プロパン−２−オールなどの第二級ヒロドキシ基である、グリコールもしくはジヒドロキシグリコールエーテル、またはそれらの混合物を含む。湿潤剤が第一級ヒドロキシ基を有する場合、実施形態では、これは、第二級または第三級ヒドロキシ基を担う炭素原子に隣接する炭素原子に結合していてもよい。湿潤剤は、エチレングリコール、プロパン−１，３−ジオール、ブタン−１，４−ジオール、２−（２−ヒドロキシエトキシ）エタノールおよび２−（２−［２−ヒドロキシエトキシ］エトキシ）エタノールなどの２つ以上の第一級ヒドロキシ基を有するポリオール、特にグリコールまたはジヒドロキシグリコールエーテル、ならびに／またはエタノール、ｎ−プロパノールおよびｎ−ブタノールなどの第一級ヒドロキシ基を有するアルコールを、合計１０重量パーセントまで含み得る。湿潤剤の文脈において、「アルコール」なる用語は、脂肪族炭素原子に結合したヒドロキシ基を１つだけ有する化合物を意味する。ポリマー溶液は、５重量パーセントから約２５重量パーセント、または実施形態では、１０重量パーセントから２０重量パーセントの保湿剤を含み得る。
【００２１】
一実施形態では、その後の印刷インクの受容のために織物を処理する方法が、図１Ａ〜１Ｃの概略図に示されている。図１Ａ〜１Ｃに示す方法は一例であり、織物を溶液でコーティングする他の方法も使用し得る。図１Ａにおいて、コーティング溶液２１をガラス板１５上に塗布する。コーティングロッド１８が、コーティング溶液をガラス板上に広げるのに使用され、図１Ｂに示されている。図１Ｂでは、コーティング溶液２１はガラス板１５上に広がって示されている。図１Ｃに示すように、次いで、織物または布１７をガラス板１５上に置き、ローラ２３を使用して織物１７をガラス板１５上のコーティング溶液２１中に浸漬すると、コーティング溶液２１は織物１７のすべての部分と接触する。布１７をコーティング溶液２１でコーティングした後、溶液を乾燥または硬化させる。
【００２２】
コーティング溶液２１は、カチオン性ポリマー溶液またはアニオン性コーティング溶液のいずれかとし得る。少なくとも１層の（ポリジアリルジメチルアンモニウムクロリド）カチオン性ポリマーおよび１層の（ポリ−４−スチレンスルホネート）アニオン性ポリマーが織物上に設けられる。（ポリジアリルジメチルアンモニウムクロリド）カチオン性ポリマーの層および（ポリ−４−スチレンスルホネート）アニオン性ポリマーの層は、コーティングプロセス中に交互になる。どちらのポリマー溶液を最初に塗布するかは問題ではない。各ポリマー溶液の２つ以上の層があり得る。実施形態では、Ａ−Ｃ−Ａ−ＣまたはＣ−Ａ−Ｃ−Ａ（ここで、（Ａ）はアニオン性ポリマー層を指し、（Ｃ）はカチオン性ポリマー層を指す）のように、布または織物に塗布されるカチオン性ポリマー溶液およびアニオン性ポリマー溶液は同数である。実施形態では、アニオン性またはカチオン性ポリマーの１つの追加の層があり得る。例えば、Ｃ−Ａ−Ｃ（カチオン性層が最終層）またはＡ−Ｃ−Ａ（アニオン性層が最終層）の層構成が実施形態である。
【００２３】
アニオン性ポリマー層およびカチオン性ポリマー層の合計の厚さは、約１．０ミクロンから約３００ミクロンであり得る。各アニオン性ポリマー層またはカチオン性ポリマー層は、約０．０１ミクロンから約０．５ミクロンの厚さを有し得る。
【００２４】
本明細書に開示される前処理の使用に適した織物は、例えば、織布、編布、およびフェルト布などの不織布を含む。織物は、例えば、羊毛、絹、綿、亜麻、大麻、ラミー、ジュート、アセテート、アクリル布、ラテックス、ナイロン、ポリエステル、レーヨン、ビスコース、スパンデックス、金属複合材、炭素または炭化複合材、およびそれらの任意の組み合わせなど、任意の動物、植物および／または合成源由来の繊維を含み得る。
【００２５】
本明細書に開示されるプロセスは、１種以上の織物布からなる衣類に高度に適している。そのような衣服の例はＴシャツである。
【００２６】
インクジェット印刷用の現在入手可能なインクは水性インクを含む。インクは、水、保湿剤、水溶性ポリマー、界面活性剤および着色剤を含有する。
【００２７】
水性インクは、典型的には水および着色剤、通常は染料または顔料分散液からなり、インクにある種の特徴（例えば、改良された安定性および流動性、フェザリング耐性など）を付与するための多数の添加剤を含有し得る。
【００２８】
本明細書で使用される「着色剤」なる用語は、所望の色を印刷画像に付与する物質を表す。着色剤は、顔料または染料であり得る。顔料は、典型的にはインク組成物の担体中に懸濁されている固体着色剤であり、それによって、染料はインク組成物の担体中に溶解されている液体着色剤である。
【００２９】
所望の色を織物に付与することとは別に、着色剤はその化学的および物理的特性に関して適切に選択される。実施形態での使用に適した染料着色剤の例としては、限定はされないが、市販のオラゾールブラックＲＬＩ、オラゾールレッドＧおよびＣＵフタロシアニンなどのアゾクロム錯体、ならびに類似のアゾ−コバルト錯体が挙げられる。本発明のこの脈絡での使用に適した顔料着色剤の例としては、限定はされないが、キナクリドン、ベンズイミダゾロン、カーボンブラック、フタロシアニン、ジアリリド、アゾ、酸化チタンおよび炭酸カルシウムが挙げられる。市販の顔料の例としては、Ｐｅｒｍａｊｅｔ、ＲｅｎｏｌおよびＭｉｃｒｏｌｉｔｈを挙げ得る。
【００３０】
好ましくは、実施形態に従うインク組成物中の着色剤含有量は、インク組成物の全重量の約０．２％から約４０％の範囲である。実施形態では、着色剤含有量は、インク組成物の全重量の１から１０重量パーセントの範囲である。インク組成物は、先に挙げた溶剤および湿潤剤を含有し得る。
【００３１】
図２は、様々な実施形態に従う、その上に画像を有する織物を製造するための印刷システム２０を示す。システム２０は、カチオン性ポリマー溶液を織物２７に塗布するためのコーティングステーション２６を含む。織物２７は乾燥ステーション３１で乾燥される。システム２０は、アニオン性ポリマー溶液を織物２７に塗布するためのコーティングステーション３６を含む。織物２７は乾燥ステーション３２で乾燥される。織物２７は、織物２７上に画像を形成するためのインクジェットプリンタ３８を使用して印刷される。印刷システム２０は、コーティングステーション２６、乾燥ステーション３１、コーティングステーション３６、乾燥ステーション３２、およびインクジェットプリンタ３８に連結された制御システム３０を含み得る。実施形態では、乾燥ステーション３１および乾燥ステーション３２は１つの乾燥ステーションであり得る。同様に、実施形態では、コーティングステーション２６およびコーティングステーション３６は１つの装置であり得、それに応じてアニオン性溶液およびカチオン性溶液の流れが調節され得る。制御システム３０は、コーティングステーション２６、乾燥ステーション３１、コーティングステーション３６、乾燥ステーション３２、および／またはインクジェットプリンタ３８に命令を提供し、かつ／またはそうでない場合はその動作を制御するように構成され得る。制御システム３０は、コーティングステーション２６、乾燥ステーション３１、コーティングステーション３６、乾燥ステーション３２、および／またはインクジェットプリンタ３８に機械的または電気的に接続され得る。制御システム３０は、コーティングステーション２６、乾燥ステーション３１、コーティングステーション３６、乾燥ステーション３２、およびインクジェットプリンタ３８を制御することができるコンピュータ化された、機械的な、または電気機械的なデバイスであり得る。一実施形態では、制御システム３０は、コーティングステーション２６、乾燥ステーション３１、コーティングステーション３６、乾燥ステーション３２、および／またはインクジェットプリンタ３８に動作命令を提供することができるコンピュータ化されたデバイスであり得る。別の実施形態では、制御システム３０は、オペレータによって使用可能な機械的なデバイスを含み得る。この場合、オペレータは（例えば、レバーを引くことによって）制御システム３０を物理的に操作し得、それがコーティングステーション２６、乾燥ステーション３１、コーティングステーション３６、乾燥ステーション３２、およびインクジェットプリンタ３８を作動させ得る。別の実施形態では、制御システム３０は電気機械なデバイスであり得る。
【００３２】
図３は、様々な実施形態に従って実行される方法を例示するフローチャートを示す。示されるように、方法は以下のプロセスを含み得る。
【００３３】
プロセスＰ１：織物を提供し、カチオン性ポリマー溶液またはアニオン性溶液でコーティングし、乾燥する。
【００３４】
プロセスＰ２：次いで、乾燥したカチオン性ポリマー溶液または乾燥したアニオン性ポリマー溶液でコーティングされた織物を、プロセスステップＰ１における溶液とは異なる溶液であるカチオン性ポリマー溶液またはアニオン性ポリマー溶液でコーティングして乾燥する。
【００３５】
プロセスＰ３：インクジェット組成物を、カチオン性ポリマーおよびアニオン性ポリマー層を有する織物上にコーティングして形成および画像形成する。
【００３６】
具体的な実施形態を詳細に説明する。これらの実施例は、例示を目的としており、これらの実施形態に記載されている材料、条件、またはプロセスパラメータに限定されない。特記しない限り、全ての部は固形重量パーセンテージである。
【実施例】
【００３７】
図１Ａ〜１Ｃに示すように、２２番のメイヤーロッドを用いて塗布されたガラス板上のＰＤＡＤのコーティングをポリエステル布に転写し、次いで、図１Ａ〜１Ｃに示すように、別のガラス板上に置かれたＰＳＳコーティングと交互にコーティングすることにより、ポリエステル布をＰＤＡＤおよびＰＳＳの交互層でコーティングした。このプロセスを４回行って、ポリエステル基材上にＰＤＡＤ−ＰＳＳ−ＰＤＡＤ−ＰＳＳのコーティングを与えた。コーティングはポリエステルに対して良好な親和性を示した。
【００３８】
圧電性プリントヘッドを備えたインクジェットプリンタには、カチオン性溶液とアニオン性溶液の両方が装填されている。Ｄｉｍａｔｉｘ  Ｍａｔｅｒｉａｌｓ  Ｐｒｉｎｔｅｒ  ＤＭＰ−２８５０（ＦｕｊｉＦｉｌｍ）、またはＦシリーズもしくはＸシリーズプリンタ（Ｃｅｒａｄｒｏｐ）を含むプリンタの例。インクジェットプリンタは、インク組成物をポリエステル基材に塗布し、ポリエステル基材上にＰＤＡＤ−ＰＳＳ−ＰＤＡＤ−ＰＳＳをもたらす。インクジェットプリンタは、ＰＤＡＤ−ＰＳＳ−ＰＤＡＤ−ＰＳＳ層を有するポリエステル基板上に画像を塗布する。
【図１Ａ】
2019163580.tif 000004
【図１Ｂ】
2019163580.tif 000005
【図１Ｃ】
2019163580.tif 000006
【図２】
2019163580.tif 000007
【図３】
2019163580.tif 000008